ПЕНТАСИЛЬНЫЙ КАТАЛИЗАТОР ДЛЯ ЛЕГКИХ ОЛЕФИНОВ В ПСЕВДООЖИЖЕННЫХ КАТАЛИТИЧЕСКИХ УСТАНОВКАХ

1. Псевдоожиженная каталитическая композиция, которая включает:
(a) пентасильный цеолит, имеющий каркас, содержащий диоксид кремния / оксид алюминия,
2
5
(b) по меньшей мере 5% фосфора (в виде РО) по весу, и
2
3
(c) по меньшей мере, около 1% оксида железа (в виде FеO), который присутствует вне пентасильного каркаса,
где количества оксидов фосфора и железа рассчитывают относительно количества частиц, содержащих пентасильный цеолит; и композиция имеет средний размер частицы в интервале от около 20 до около 200 мкм.
2. Каталитическая композиция по п.1, содержащая, по меньшей мере, около 8 вес.% фосфора.
3. Каталитическая композиция по п.1, содержащая, по меньшей мере, около 10 вес.% фосфора.
4. Каталитическая композиция по п.1, где оксид железа присутствует в количестве от около 1 до около 10% по весу относительно частиц, содержащих пентасильный цеолит.
5. Каталитическая композиция по п.1, также содержащая матрицу и фосфат железа, присутствующий в матрице.
6. Каталитическая композиция по п.1, где пентасильный цеолит представляет собой ZSM-5 или ZSM-11.
7. Каталитическая композиция по п.1, также содержащая дополнительный цеолит, подходящий для крекирования углеводородов в процессе псевдоожиженного каталитического крекинга.
8. Каталитическая композиция по п.7, где упомянутый дополнительный цеолит представляет собой фожазит.
9. Каталитическая композиция по п.7, где дополнительный катализатор выбирают из группы, состоящей из цеолита Y, REY, REUSY и их смеси.
10. Каталитическая композиция по п.7, где дополнительный катализатор присутствует в виде частиц отдельно от частиц, содержащих пентасильный цеолит.
11. Каталитическая композиция по п.9, где пентасильный цеолит представляет собой ZSM-5 или ZSM-11.
12. Каталитическая композиция по п.11, где каталитическая композиция содержит, по меньшей мере, 15% цеолита Y по весу, упомянутое количество цеолита Y относится к общему весу каталитической композиции.
13. Каталитическая композиция по п.11, где каталитическая композиция содержит, по меньшей мере, от 15% до около 60% цеолита Y по весу, упомянутое количество цеолита Y относится к общему весу каталитической композиции.
14. Каталитическая композиция по п.11, где каталитическая композиция содержит, по меньшей мере, от 25% до около 40% цеолита Y по весу, упомянутое количество цеолита Y относится к общему весу каталитической композиции.
15. Каталитическая композиция по п.10, где фосфор присутствует в частицах, содержащих пентасильный цеолит.
16. Каталитическая композиция по п.15, где пентасил содержащие частицы содержат, по меньшей мере, около 8 вес.% фосфора.
17. Каталитическая композиция по п.15, где пентасил содержащие частицы содержат, по меньшей мере, около 10 вес.% фосфора.
18. Каталитическая композиция по п.15, где пентасил содержащие частицы содержат матрицу и фосфат железа, присутствующий в матрице.
19. Каталитическая композиция по п.10, где оксид железа присутствует в количестве от около 1 до около 10% по весу частиц, содержащих пентасильный цеолит.
20. Каталитическая композиция по п.10, где оксид железа присутствует в пентасил содержащих частицах.
21. Каталитическая композиция по п.19, где оксид железа присутствует в пентасил содержащих частицах.
22. Способ каталитического крекинга, содержащий:
(a) введение углеводородного топлива в реакционную зону установки каталитического крекинга, содержащую реакционную зону, зону поглощения и зону регенерации, топливо при этом характеризуется как имеющее первоначальную точку кипения от около 120°С и конечную точку кипения до около 850°С;
(b) каталитическое крекирование упомянутого топлива в упомянутой реакционной зоне при температуре от около 400°С до около 700°С, введением топлива в контакт с псевдоожиженным катализатором крекинга, содержащим:
(i) пентасильный цеолит, имеющий каркас, содержащий диоксид кремния / оксид алюминия,
2
5
(ii) по меньшей мере 5% фосфора (в виде PO) по весу, и
2
3
(iii) по меньшей мере, около 1% оксида железа (в виде FеО), которое присутствует вне пентасильного каркаса,
где количества оксидов фосфора и железа рассчитывают относительно количества частиц, содержащих пентасильный цеолит;
(c) очистку регенерируемых использованных частиц катализатора поглотительной жидкостью в зоне поглощения для удаления из них некоторого количества углеводородного материала; и
(d) извлечение поглощенного углеводородного материала из зоны поглощения и циркуляцию очищенных использованных частиц катализатора в регенератор и регенераторную зону; и регенерацию упомянутого катализатора крекинга в регенераторной зоне путем выжигания основного количества кокса из упомянутого катализатора, с любым добавленным компонентом топлива для поддержания регенерированного катализатора при температуре, которая будет поддерживать реактор каталитического крекинга при температуре от около 400°С до около 700°С; и
(e) возвращение упомянутого регенерированного горячего катализатора в реакционную зону.
23. Способ по п.22, где псевдоожиженный катализатор крекинга имеет средний размер частиц в интервале от около 20 до около 200 мкм.
24. Способ по п.22, где упомянутое топливо каталитически крекировано в упомянутой реакционной зоне при температуре от около 500 до около 550°С.
25. Способ по п.22, где упомянутый крекинговый катализатор, содержит, по меньшей мере, около 8 вес.% фосфора.
26. Способ по п.22, где упомянутый катализатор крекинга, содержит, по меньшей мере, около 10 вес.% фосфора.
27. Способ по п.22, где упомянутый катализатор крекинга содержит дополнительный цеолит, подходящий для крекирования углеводородов в процессе псевдоожиженного каталитического крекинга.
28. Способ по п.27, где упомянутый дополнительный цеолит является фожазитом.
29. Способ по п.27, где дополнительный цеолит выбирают из группы, состоящей из цеолита Y, REY, REUSY и их смесей.
30. Способ по п.27, где дополнительный цеолит присутствует в виде частиц, отдельных от частиц, содержащих пентасильный цеолит.
31. Способ по п.27, где дополнительный цеолит содержит, по меньшей мере, около 15 вес.% по отношению к общему весу псевдоожиженного крекингового катализатора.
32. Способ по п.27, где дополнительный цеолит содержит, по меньшей мере, от около 15 до около 60 вес.% по отношению к общему весу псевдоожиженного катализатора крекинга.
33. Способ по п.27, где дополнительный цеолит содержит, по меньшей мере, от около 25 до около 45 вес.% по отношению к общему весу псевдоожиженного катализатора крекинга.
34. Способ по п.27, где пентасильный цеолит представляет собой ZSM-5 или ZSM-11.
35. Способ по п.27, где фосфор присутствует в частицах, содержащих пентасильный цеолит.
36. Псевдоожиженная каталитическая композиция, содержащая:
(a) пентасильный цеолит, имеющий каркас, содержащий диоксид кремния /оксид алюминия,
(b) дополнительный цеолит, подходящий для крекинга углеводородов в процессе псевдоожиженного каталитического крекинга,
2
5
(c) по меньшей мере, 0,01% фосфора (в виде РO), и
2
3
(d) по меньшей мере, около 1% оксида железа (в виде FеO), который присутствует вне пентасильного каркаса,
где частицы катализатора содержат пентасил (а) и дополнительный цеолит (b) в одной и той же частице, количества оксида железа и фосфора рассчитывают по общему весу каталитической композиции, и композиция имеет средний размер частиц в интервале от около 20 до около 200 мкм.
37. Каталитическая композиция по п.36, где катализатор содержит от 0,01 до около 5% фосфора по весу.
38. Каталитическая композиция по п.36, где пентасил выбирают из группы, состоящей из ZSM-5, ZSM-11 и их смесей; дополнительный цеолит (b) выбирают из группы, состоящей из цеолита Y, REY, REUSY и их смеси.
39. Каталитическая композиция по п.36, также содержащая матрицу.